(57)【要約】      （修正有）【課題】ポリエステルフィルムを主構成とする場合であっても、包材としての優れた充填適性及び強度を両立可能な積層体を得ることができる、シーラント層として用いられるポリエステルフィルムの選定方法の提供。【解決手段】ポリエステルフィルムが、結晶性ポリエステルフィルムを含む基材層１、接着層２及びシーラント層３をこの順に備える積層体におけるシーラント層として用いられ、ポリエステルフィルムに対して反射法によりＦＴ−ＩＲ分析を行い、下記式より上記ポリエステルフィルムの結晶化度を測定する工程と、結晶化度が２〜１５％である第一のポリエステルフィルムを選定する工程と、を備えるポリエステルフィルムの選定方法。Ｉ１４０９＝ｐ１×Ｉ１３４０＋ｐ２×Ｉ１３７０・・・（式１）。結晶化度［％］＝ｐ１×（Ｉ１３４０／Ｉ１４０９）×１００・・・（式２）。【選択図】図１
2020196253.tif 000002
【特許請求の範囲】
【請求項１】
ポリエステルフィルムの選定方法であって、
前記ポリエステルフィルムが、結晶性ポリエステルフィルムを含む基材層、接着層及びシーラント層をこの順に備える積層体におけるシーラント層として用いられ、
前記ポリエステルフィルムに対して反射法によりＦＴ−ＩＲ分析を行い、下記式より前記ポリエステルフィルムの結晶化度を測定する工程と、
結晶化度が２〜１５％である第一のポリエステルフィルムを選定する工程と、を備える選定方法。
Ｉ１４０９＝ｐ１×Ｉ１３４０＋ｐ２×Ｉ１３７０  ・・・（式１）
結晶化度［％］＝ｐ１×（Ｉ１３４０／Ｉ１４０９）×１００  ・・・（式２）
（式中、Ｉ１４０９は波数１４０９ｃｍ−１における吸光度を、Ｉ１３７０は波数１３７０ｃｍ−１における吸光度を、Ｉ１３４０は波数１３４０ｃｍ−１における吸光度をそれぞれ示す。）
【請求項２】
結晶化度が１０％以上である第二のポリエステルフィルムを選定する工程を更に備える、請求項１に記載の選定方法。
【請求項３】
結晶性ポリエステルフィルムを含む基材層及びシーラント層を接着層を介して積層する工程を備え、
前記シーラント層として、請求項１に記載の選定方法により選定された前記第一のポリエステルフィルムを用いる、積層体の製造方法。
【請求項４】
結晶性ポリエステルフィルムを含む基材層及びシーラント層を接着層を介して積層する工程を備え、
前記シーラント層として、請求項２に記載の選定方法により選定された前記第一のポリエステルフィルム及び前記第二のポリエステルフィルムを用いる、積層体の製造方法。
【請求項５】
前記シーラント層の厚さが１５μｍ以上である、請求項３又は４に記載の製造方法。
【請求項６】
前記結晶性ポリエステルフィルムが、少なくとも一方の表面に無機酸化物の蒸着層を備える、請求項３〜５のいずれか一項に記載の製造方法。
【請求項７】
前記積層体の水蒸気透過量が１０ｇ／ｍ２・ｄａｙ以下である、請求項３〜６のいずれか一項に記載の製造方法。
【請求項８】
前記積層体の酸素透過量が５ｃｃ／ｍ２・ｄａｙ以下である、請求項３〜７のいずれか一項に記載の製造方法。
【請求項９】
請求項３〜８のいずれか一項に記載の製造方法により製造された積層体の前記シーラント層同士を対向させた状態でヒートシールを行い、内容物が充填されたパッケージを得る工程を備える、パッケージの製造方法。
【請求項１０】
２３℃における前記パッケージ内の空気の体積割合が１５体積％以下である、請求項９に記載の製造方法。
【請求項１１】
結晶性ポリエステルフィルムを含む基材層、接着層及びシーラント層をこの順に備える積層体であって、
前記シーラント層が第一のポリエステルフィルムを含み、
反射法によりＦＴ−ＩＲ分析を行い、下記式より得られる前記第一のポリエステルフィルムの結晶化度が２〜１５％である、積層体。
Ｉ１４０９＝ｐ１×Ｉ１３４０＋ｐ２×Ｉ１３７０  ・・・（式１）
結晶化度［％］＝ｐ１×（Ｉ１３４０／Ｉ１４０９）×１００  ・・・（式２）
（式中、Ｉ１４０９は波数１４０９ｃｍ−１における吸光度を、Ｉ１３７０は波数１３７０ｃｍ−１における吸光度を、Ｉ１３４０は波数１３４０ｃｍ−１における吸光度をそれぞれ示す。）
【請求項１２】
前記シーラント層が、前記第一のポリエステルフィルムより前記接着層側に第二のポリエステルフィルムを更に含み、
前記第二のポリエステルフィルムの結晶化度が１０％以上である、請求項１１に記載の積層体。
【請求項１３】
前記シーラント層の厚さが１５μｍ以上である、請求項１１又は１２に記載の積層体。
【請求項１４】
前記シーラント層の厚さに対する、前記第一のポリエステルフィルムの厚さの割合が１０〜７０％である、請求項１１〜１３のいずれか一項に記載の積層体。
【請求項１５】
前記結晶性ポリエステルフィルムが、少なくとも一方の表面に無機酸化物の蒸着層を備える、請求項１１〜１４のいずれか一項に記載の積層体。
【請求項１６】
前記基材層及び前記接着層の間に更に金属層を備える、請求項１１〜１５のいずれか一項に記載の積層体。
【請求項１７】
水蒸気透過量が１０ｇ／ｍ２・ｄａｙ以下である、請求項１１〜１６のいずれか一項に記載の積層体。
【請求項１８】
酸素透過量が５ｃｃ／ｍ２・ｄａｙ以下である、請求項１１〜１７のいずれか一項に記載の積層体。
【請求項１９】
前記積層体の全質量に対し、ポリエステル成分以外の成分の合計質量が１０質量％以下である、請求項１１〜１８のいずれか一項に記載の積層体。
【発明の詳細な説明】
【技術分野】
【０００１】
本発明は、ポリエステルフィルムの選定方法、積層体の製造方法、パッケージの製造方法、及び積層体に関する。
【背景技術】
【０００２】
ベースフィルムとして耐熱性及び強靭性に優れた二軸延伸ＰＥＴ（ポリエチレンテレフタレート）フィルムと、シーラント層としてポリエチレンやポリプロピレン等のポリオレフィンフィルムとを備える積層体（軟包材）が知られている（例えば、特許文献１）。
【先行技術文献】
【特許文献】
【０００３】
【特許文献１】特開２０１７−１７８３５７号公報
【発明の概要】
【発明が解決しようとする課題】
【０００４】
ところが近年、海洋プラスチックごみ問題等に端を発する環境意識の高まりから、プラスチック材料の分別回収と再資源化のさらなる高効率化が求められるようになってきている。すなわち、従来、様々な異種材料を組み合わせることで高性能化を図ってきた軟包材においても、モノマテリアル化が求められるようになってきた。
【０００５】
ベースフィルムとしてＰＥＴフィルムを用いる積層体において、モノマテリアル化を実現するためには、シーラント層にもポリエステル系フィルムを用いる必要がある。しかしながら、ポリエステル系フィルムをシーラント層として用いる場合、包材としての充填適性や強度が不充分となる虞がある。
【０００６】
本発明は上記事情に鑑みてなされたものであり、ポリエステルフィルムを主構成とする場合であっても、包材としての優れた充填適性及び強度を両立可能な積層体を得ることが可能な、シーラント層として用いられるポリエステルフィルムの選定方法を提供することを目的とする。本発明はまた、当該選定方法に基づき選定されたポリエステルフィルムを用いる積層体の製造方法、当該製造方法により製造される積層体を用いるパッケージの製造方法、及び積層体を提供することを目的とする。
【課題を解決するための手段】
【０００７】
本発明の一側面は、ポリエステルフィルムの選定方法であって、上記ポリエステルフィルムが、結晶性ポリエステルフィルムを含む基材層、接着層及びシーラント層をこの順に備える積層体におけるシーラント層として用いられ、上記ポリエステルフィルムに対して反射法によりＦＴ−ＩＲ分析を行い、下記式より上記ポリエステルフィルムの結晶化度を測定する工程と、結晶化度が２〜１５％である第一のポリエステルフィルムを選定する工程と、を備える選定方法を提供する。
Ｉ１４０９＝ｐ１×Ｉ１３４０＋ｐ２×Ｉ１３７０  ・・・（式１）
結晶化度［％］＝ｐ１×（Ｉ１３４０／Ｉ１４０９）×１００  ・・・（式２）
（式中、Ｉ１４０９は波数１４０９ｃｍ−１における吸光度を、Ｉ１３７０は波数１３７０ｃｍ−１における吸光度を、Ｉ１３４０は波数１３４０ｃｍ−１における吸光度をそれぞれ示す。なお、１４０９ｃｍ−１：normalization band、１３７０ｃｍ−１：cis-conformerband（アモルファス相に由来する）、１３４０ｃｍ−１：trans-conformerband（トランス配座吸収帯：結晶相に由来する）である。）
【０００８】
本発明の選定方法は、結晶化度が１０％以上である第二のポリエステルフィルムを選定する工程を更に備えてよい。
【０００９】
本発明の一側面は、結晶性ポリエステルフィルムを含む基材層及びシーラント層を接着層を介して積層する工程を備え、上記シーラント層として、上記選定方法により選定された上記第一のポリエステルフィルムを用いる、積層体の製造方法を提供する。
【００１０】
本発明の一側面は、結晶性ポリエステルフィルムを含む基材層及びシーラント層を接着層を介して積層する工程を備え、上記シーラント層として、上記選定方法により選定された上記第一のポリエステルフィルム及び上記第二のポリエステルフィルムを用いる、積層体の製造方法を提供する。
【００１１】
本発明の積層体の製造方法において、上記シーラント層の厚さが１５μｍ以上であってよい。
【００１２】
本発明の積層体の製造方法において、上記結晶性ポリエステルフィルムが、少なくとも一方の表面に無機酸化物の蒸着層を備えてよい。
【００１３】
本発明の積層体の製造方法において、上記積層体の水蒸気透過量が１０ｇ／ｍ２・ｄａｙ以下であってよい。
【００１４】
本発明の積層体の製造方法において、上記積層体の酸素透過量が５ｃｃ／ｍ２・ｄａｙ以下であってよい。
【００１５】
本発明の一側面は、上記製造方法により製造された積層体の上記シーラント層同士を対向させた状態でヒートシールを行い、内容物が充填されたパッケージを得る工程を備える、パッケージの製造方法を提供する。
【００１６】
本発明のパッケージの製造方法において、２３℃における上記パッケージ内の空気の体積割合が１５体積％以下であってよい。
【００１７】
本発明の一側面は、結晶性ポリエステルフィルムを含む基材層、接着層及びシーラント層をこの順に備える積層体であって、上記シーラント層が第一のポリエステルフィルムを含み、反射法によりＦＴ−ＩＲ分析を行い、下記式より得られる上記第一ポリエステルフィルムの結晶化度が２〜１５％である、積層体を提供する。
Ｉ１４０９＝ｐ１×Ｉ１３４０＋ｐ２×Ｉ１３７０  ・・・（式１）
結晶化度［％］＝ｐ１×（Ｉ１３４０／Ｉ１４０９）×１００  ・・・（式２）
（式中、Ｉ１４０９は波数１４０９ｃｍ−１における吸光度を、Ｉ１３７０は波数１３７０ｃｍ−１における吸光度を、Ｉ１３４０は波数１３４０ｃｍ−１における吸光度をそれぞれ示す。）
【００１８】
本発明の積層体において、上記シーラント層が、上記第一のポリエステルフィルムより上記接着層側に第二のポリエステルフィルムを更に含んでいてよい。その際、上記第二のポリエステルフィルムの結晶化度が１０％以上であってよい。
【００１９】
本発明の積層体において、上記シーラント層の厚さが１５μｍ以上であってよい。
【００２０】
本発明の積層体において、上記シーラント層の厚さに対する、上記第一のポリエステルフィルムの厚さの割合が１０〜７０％であってよい。
【００２１】
本発明の積層体において、上記結晶性ポリエステルフィルムが、少なくとも一方の表面に無機酸化物の蒸着層を備えてよい。
【００２２】
本発明の積層体が、上記基材層及び上記接着層の間に更に金属層を備えてよい。
【００２３】
本発明の積層体の水蒸気透過量が１０ｇ／ｍ２・ｄａｙ以下であってよい。
【００２４】
本発明の積層体の酸素透過量が５ｃｃ／ｍ２・ｄａｙ以下であってよい。
【００２５】
本発明の積層体において、積層体の全質量に対し、ポリエステル成分以外の成分の合計質量が１０質量％以下であってよい。
【発明の効果】
【００２６】
本発明によれば、ポリエステルフィルムを主構成とする場合であっても、包材としての優れた充填適性及び強度を両立可能な積層体を得ることが可能な、シーラント層として用いられるポリエステルフィルムの選定方法を提供することができる。また、本発明によれば、当該選定方法に基づき選定されたポリエステルフィルムを用いる積層体の製造方法、当該製造方法により製造される積層体を用いるパッケージの製造方法、及び積層体を提供することができる。
【図面の簡単な説明】
【００２７】
【図１】図１は、一実施形態に係る積層体の模式断面図を示す。
【図２】図２は、他の実施形態に係る積層体の模式断面図を示す。
【発明を実施するための形態】
【００２８】
以下、本発明の実施形態について詳細に説明する。ただし、本発明は以下の実施形態に限定されるものではない。
【００２９】
＜積層体＞
図１は、一実施形態に係る積層体の模式断面図を示す。一実施形態に係る積層体１０は、基材層１、接着層２及びシーラント層３をこの順に備える。
【００３０】
図２は、他の実施形態に係る積層体の模式断面図を示す。他の実施形態に係る積層体２０は、基材層１、接着層２、並びにシーラント基材層３ａ及びヒートシール層３ｂを含むシーラント層３をこの順に備える。
【００３１】
［基材層］
基材層は支持体となるフィルム（ベースフィルム）であり、結晶性ポリエステルフィルムを含む。基材層が結晶性ポリエステルフィルムからなるものであってよい。結晶性ポリエステルフィルムは延伸フィルムであってよく、非延伸フィルムであってよい。結晶性ポリエステルフィルムの結晶化度は４０％以上とすることができる。結晶性ポリエステルフィルムの融点は２５０℃以上とすることができ、２５５℃以上であってよい。
【００３２】
結晶性ポリエステルは、例えば、ジオール類とジカルボン酸とを縮重合させることによって得ることができる。
【００３３】
ジオール類としては、脂肪族ジオールや脂環族ジオールが挙げられ、例えば、エチレングリコール、ジエチレングリコール、トリエチレングリコール、１，２−プロピレングリコール、１，３−プロピレングリコール、ジプロピレングリコール、トリメチレングリコール、テトラメチレングリコール、ペンタメチレングリコール、ヘキサメチレングリコール、オクタメチレングリコール、ノナメチレングリコール、デカメチレングリコール、ネオペンチルグリコール、１，４−ブタンジオール、１，４−シクロヘキサンジメタノール等の化合物が挙げられる。これらの化合物は単独で用いても２種以上を組み合わせて用いてもよい。また、バイオマス由来のエチレングリコールを用いてもよい。
【００３４】
ジカルボン酸としては、脂肪族ジカルボン酸、脂環族ジカルボン酸、芳香族ジカルボン酸等が挙げられ、例えば、シュウ酸、マロン酸、コハク酸、グルタル酸、アジピン酸、ピメリン酸、スペリン酸、グルタコン酸、アゼライン酸、セバシン酸、ノナンジカルボン酸、デカンジカルボン酸、ウンデカンジカルボン酸、ドデカンジカルボン酸、マレイン酸、フマル酸、メサコン酸、シトラコン酸、イタコン酸、イソフタル酸、テレフタル酸、ｎ−ドデシルコハク酸、ｎ−デドセニルコハク酸、シクロヘキサンジカルボン酸、これらの酸の無水物又は低級アルキルエステル等の化合物が挙げられる。これらの化合物は単独で用いても２種以上を組み合わせて用いてもよい。
【００３５】
包材の基材層としての機能を充分に発現する観点から、結晶性ポリエステルとして、ポリブチレンテレフタレート、ポリブチレンナフタレート、ポリエチレンテレフタレート等を用いることができる。
【００３６】
基材層は再生ポリエステルを含んでもよい。再生ポリエステルとしてはエチレンテレフタレート単位を主体とするポリエステルからなる容器をケミカルリサイクルしてなるケミカルリサイクルポリエステル、エチレンテレフタレート単位を主体とするポリエステルからなる容器をメカニカルリサイクルしてなるメカニカルリサイクルポリエステル等を挙げることができる。
【００３７】
基材層は、例えば水蒸気や酸素に対するガスバリア性向上の観点から、少なくとも一方の表面に無機酸化物の蒸着層を備えてよい。無機酸化物の蒸着層を用いることにより、積層体のリサイクル性に影響を与えない範囲のごく薄い層で、高いバリア性を得ることができる。無機酸化物としては、例えば、酸化アルミニウム、酸化ケイ素、酸化マグネシウム、酸化錫等が挙げられる。透明性及びバリア性の観点から、無機酸化物としては、酸化アルミニウム、酸化ケイ素、及び酸化マグネシウムからなる群より選択されてよい。無機酸化物の蒸着層の厚さは、例えば５ｎｍ以上１００ｎｍ以下とすることができ、１０ｎｍ以上５０ｎｍ以下であってよい。厚さが５ｎｍ以上であることでバリア性が良好に発揮され易く、厚さが１００ｎｍ以下であることで、積層体の可撓性が維持され易い。蒸着層は、例えば物理気相成長法、化学気相成長法等によって形成することができる。
【００３８】
基材層は結晶性ポリエステルフィルムを複数層含んでよく、その場合各結晶性ポリエステルフィルムは同一であっても異なっていてもよい。基材層が結晶性ポリエステルフィルムを複数層含む場合は、少なくとも一層の結晶性ポリエステルフィルムが、その表面に無機酸化物の蒸着層を備えてよい。
【００３９】
基材層の厚さは、例えば５μｍ〜１ｍｍ以下とすることができ、５〜８００μｍであってよく、５〜５００μｍであってよい。基材層が結晶性ポリエステルフィルムを複数層含む場合は、その合計厚さを上記範囲内としてよい。
【００４０】
なお、積層体は、無機酸化物の蒸着層に代えて、あるいは加えて、金属層（金属箔）を更に備えていてもよい。すなわち、積層体は、基材層及び接着層の間に金属層を更に備えていてもよい。
【００４１】
金属層としては、アルミニウム、ステンレス鋼等からなる各種金属箔を使用することができ、これらのうち、防湿性、延展性等の加工性、コスト等の面から、アルミニウム箔が好ましい。アルミニウム箔としては、一般の軟質アルミニウム箔を用いることができる。なかでも、耐ピンホール性及び成型時の延展性に優れる点から、鉄を含むアルミニウム箔が好ましい。
【００４２】
金属層を設ける場合、その厚さは、バリア性、耐ピンホール性、加工性等の点から、７〜５０μｍであってよく、９〜１５μｍであってよい。
【００４３】
［接着層］
接着層の接着成分としては、例えば、ポリエステルポリオール、ポリエーテルポリオール、アクリルポリオール等の主剤に、硬化剤として２官能以上の芳香族系又は脂肪族系イソシアネート化合物を作用させる、２液硬化型のポリウレタン系接着剤が挙げられる。
【００４４】
接着層は、接着成分を基材層上に塗工後、乾燥することで形成することができる。ポリウレタン系接着剤を用いる場合、塗工後、例えば４０℃で４日以上のエージングを行うことで、主剤の水酸基と硬化剤のイソシアネート基の反応が進行して強固な接着が可能となる。
【００４５】
接着層の厚さは、接着性、追随性、加工性等の観点から、２〜５０μｍとすることができ、３〜２０μｍであってよい。
【００４６】
［シーラント層］
シーラント層は、積層体においてヒートシールによる封止性を付与する層であり、上記のとおり単一の又は複数のポリエステルフィルムを含む。シーラント層がポリエステルフィルムからなるものであってよい。シーラント層を構成するポリエステルフィルムをポリエステル層（ポリエステル樹脂層）等と言うこともできる。
【００４７】
反射法によりＦＴ−ＩＲ分析を行い、下記式より得られる第一のポリエステルフィルムの結晶化度は、２〜１５％である。
Ｉ１４０９＝ｐ１×Ｉ１３４０＋ｐ２×Ｉ１３７０  ・・・（式１）
結晶化度［％］＝ｐ１×（Ｉ１３４０／Ｉ１４０９）×１００  ・・・（式２）
（式中、Ｉ１４０９は波数１４０９ｃｍ−１における吸光度を、Ｉ１３７０は波数１３７０ｃｍ−１における吸光度を、Ｉ１３４０は波数１３４０ｃｍ−１における吸光度をそれぞれ示す。）
【００４８】
第一のポリエステルフィルムの結晶化度が２％以上であると、積層体としての強度が向上し、耐突き刺し性等に優れることとなる。また、第一のポリエステルフィルムの結晶化度が１５％以下であると、ガラス転移温度以上に加熱された際にポリエステルフィルムが充分に流動性を有することになるため、シーラント層としてのヒートシール性が向上し、充填適性（特に連続充填における高速充填適性）等に優れることとなる。この観点から、結晶化度は２．５％以上とすることができ、３％以上であってよく、５％以上であってよい。また、結晶化度は、１４％以下とすることができ、１３．５％以下であってよく、１３％以下であってよい。なお、第一のポリエステルフィルムはヒートシール性に寄与する層であるため、シーラント層におけるヒートシール層と言うことができる。
【００４９】
また、積層体が第二のポリエステルフィルムを含む場合、第二のポリエステルフィルムの結晶化度は１０％以上である。結晶化度が１０％以上であると、耐突き刺し性が向上し耐ピンホール性等が優れることとなる。この観点から、結晶化度は２０％以上であってよく、４０％以上であってよい。一方、第二のポリエステルフィルムの結晶化度は７０％以下であってよい。結晶化度が高くなるほど腰強度も高くなるが、結晶化度が７０％より高くなると腰強度が高くなりすぎてしまい、積層体を使用しパウチを作製する際、内容物充填後のシール時にしわが発生する恐れがある。また、パウチに充填可能な内容量が少なくなる。この観点から、結晶化度は６５％以下であってよく、６０％以下であってよい。なお、第二のポリエステルフィルムはシーラント層の強度向上に寄与する層であるため、シーラント層におけるシーラント基材層と言うことができる。
【００５０】
積層体が第二のポリエステルフィルムを含む場合、第一のポリエステルフィルムの結晶化度より第二のポリエステルフィルムの結晶化度の方が高くてもよい。これにより、ヒートシール性及び耐突き刺し性をより向上し易い。
【００５１】
ポリエステルフィルムの結晶化度は、共重合に供するモノマーの種類を変えることで調整することができる。また、ポリエステルフィルムを成膜する際の冷却速度を変えることで、結晶化の進行の程度を調整し、結晶化度を調整することができる。さらに、成膜したポリエステルフィルムに熱処理を施すことによっても、結晶化度を調整することができる。その他、熱固定温度や延伸倍率等の成膜条件を変えることで、結晶化度を調整することができる。ポリエステルフィルムは、例えば、ジオール類とジカルボン酸とを縮重合させることによって得ることができる。ジオール類及びジカルボン酸としては、上記基材層において例示した化合物が挙げられる。
【００５２】
包材のシーラント層としての機能を充分に発現する観点から、ポリエステルとして、ポリブチレンテレフタレート、ポリブチレンナフタレート、ポリエチレンテレフタレート等を用いることができる。
【００５３】
シーラント層は第一のポリエステルフィルム及び第二のポリエステルフィルム以外に、他のポリエステルフィルムを複数層含んでよく、その場合他のポリエステルフィルムは同一であっても異なっていてもよい。シーラント層が他のポリエステルフィルムを複数層含む場合は、少なくとも包装袋としたときに最内層側となるポリエステルフィルムが、上記結晶化度２〜１５％を有する第一のポリエステルフィルムであればよい。
【００５４】
シーラント層を構成するポリエステルフィルムには、難燃剤、スリップ剤、アンチブロッキング剤、酸化防止剤、光安定剤、粘着付与剤等の各種添加材が添加されてよい。
【００５５】
シーラント層の厚さは、優れた強度及び充填適性の確保という観点から、１５μｍ以上とすることができ、１５〜１００μｍであってよく、２０〜６０μｍであってよい。なお、シーラント層の厚さが１５μｍ未満であると、積層体のサイズや内容物の量によってはシール強度が不足する傾向がある。また、積層体における接着剤やインキの占める質量比が高くなる傾向がある。シーラント層がポリエステルフィルムを複数層含む場合は、その合計厚さを上記範囲内としてよい。
【００５６】
シーラント層の厚さに対する、第一のポリエステルフィルムの厚さの割合が１０〜７０％であってよい。当該割合が１０％以上であると優れたシール強度を確保し易くなり、また７０％以下であると優れた突き刺し強度を確保し易くなる。この観点から、当該割合は２０％以上又は３０％以上であってよく、６５％以下又は６０％以下であってよい。
【００５７】
シーラント層を構成する、第一のポリエステルフィルムのガラス転移温度Ｔｇは、良好なヒートシール性を発現する観点から、３０〜９０℃とすることができ、５０〜８０℃であってよい。ガラス転移温度Ｔｇは、測定温度２０〜３００℃、昇温速度１０℃／分の条件にて示差走査熱量（ＤＳＣ）測定を行い決定することができる。
【００５８】
シーラント層同士を、温度Ｔｇ＋６０℃、エアー圧力０．２ＭＰａ、及び時間１秒間の条件にてヒートシールした際の、ＪＩＳ  Ｋ７１２７に準拠して測定されるシール強度は、１０Ｎ／１５ｍｍ以上であってよい。シール強度が１０Ｎ／１５ｍｍ未満であると、充分な耐圧性及び耐衝撃性を維持し難くなる。この観点から、シール強度は１５Ｎ／１５ｍｍ以上であってよい。
【００５９】
シーラント層は高いホットタック性を有することができる。具体的には、下記方法により行うホットタックテストにおける剥離距離が１５０ｍｍ以下であってよい。ホットタック性が不充分であると、内容物を高速で充填及び封止する用途において、充分な接着強度を維持し難い。この観点から、剥離距離は１２０ｍｍ以下であってよく、１００ｍｍ以下であってよい。
（ホットタックテスト）
３０ｍｍ幅に切り出した積層体同士を、シーラント層が内側で接するようにして２枚重ね、下記条件にてヒートシールを行う。シールバー解放後に積層体の端につけた錘の荷重（各１００ｇ）でＴ型剥離を行い、シール部分のうち剥離した距離を計測する。
上側シールバー温度：１２０℃又は１８０℃（両温度でのテストを実施）
下側シールバー温度：１００℃
エアー圧力：０．２ＭＰａ
シール時間：０．５秒間
シールバー：幅１０ｍｍ、長さ３００ｍｍ
【００６０】
積層体の水蒸気透過量は１０ｇ／ｍ２・ｄａｙ以下とすることができる。また、積層体の酸素透過量は５ｃｃ／ｍ２・ｄａｙ以下とすることができる。これにより内容物を水蒸気や酸素による劣化から保護し、長期的に品質を保持し易くなる。この観点から、水蒸気透過量は７．５ｇ／ｍ２・ｄａｙ以下であってよく、５ｇ／ｍ２・ｄａｙ以下であってよい。また、酸素透過量は４ｃｃ／ｍ２・ｄａｙ以下であってよく、３ｃｃ／ｍ２・ｄａｙ以下であってよい。なお、積層体が金属層を更に備える場合は、水蒸気透過量及び酸素透過量がより低減される傾向がある。
【００６１】
積層体は優れた強度を有することができる。具体的には、ＪＩＳ  Ｚ１７０７に準拠して測定される突刺し強度が、５Ｎ以上であってよい。突刺し強度が不充分であると、外部に対する、あるいは内容物に対する突刺し抵抗が低下し、破袋する虞がある。この観点から、突刺し強度は７．５Ｎ以上であってよく、１０Ｎ以上であってよい。なお、シーラント層が第二のポリエステルフィルムを必須として備える場合は、突刺し強度がより向上する傾向がある。
【００６２】
上記のとおり、積層体を構成するフィルムは、全てポリエステルフィルムとすることができる。そのような積層体は、リサイクル性に優れる単一素材からなる（モノマテリアルの）包装材料と言うことができる。この観点から、積層体の全質量に対し、ポリエステル成分以外の成分（例えば、接着剤やインキ成分）の合計質量は１０質量％以下とすることができ、７．５質量％以下であってよく、５．０質量％以下であってよい。
【００６３】
＜ポリエステルフィルムの選定方法＞
ポリエステルフィルムの選定方法は、結晶性ポリエステルフィルムを含む基材層、接着層及びシーラント層をこの順に備える上記積層体におけるシーラント層として好適に用いることができる、ポリエステルフィルムを選定する方法である。ポリエステルフィルムの選定方法は、ポリエステルの選定方法と言うこともできる。
【００６４】
ポリエステルフィルムの選定方法は、ポリエステルフィルムに対して反射法によりＦＴ−ＩＲ分析を行い、下記式よりポリエステルフィルムの結晶化度を測定する工程と、結晶化度を測定したポリエステルフィルムの中から、結晶化度が２〜１５％である第一のポリエステルフィルムを選定する工程と、を備える。
Ｉ１４０９＝ｐ１×Ｉ１３４０＋ｐ２×Ｉ１３７０  ・・・（式１）
結晶化度［％］＝ｐ１×（Ｉ１３４０／Ｉ１４０９）×１００  ・・・（式２）
（式中、Ｉ１４０９は波数１４０９ｃｍ−１における吸光度を、Ｉ１３７０は波数１３７０ｃｍ−１における吸光度を、Ｉ１３４０は波数１３４０ｃｍ−１における吸光度をそれぞれ示す。）
【００６５】
ポリエステルフィルムに対する反射法によるＦＴ−ＩＲ分析は、例えば以下のように実施することができる。
シーラント層として用いる第一のポリエステルフィルムのシール面をプリズムに接触させ、１回反射ＡＴＲ測定装置にて吸光度を測定する。プリズムとしてはＺｎＳｅ、Ｇｅ等を用いることができる。各ピークの吸光度は、吸収スペクトル高波数側から波数１４０９ｃｍ−１のピークが立ち上がり始める波数における吸光度と、低波数側から波数１３４０ｃｍ−１のピークが立ち上がり始める波数における吸光度とを結ぶ直線をベースライン（０点）として算出する。
【００６６】
上記選定方法により選定された、結晶化度が２〜１５％である第一のポリエステルフィルムをシーラント層として用いることで、上記のとおり包材としての優れた充填適性及び強度を両立可能な積層体を得ることができる。
【００６７】
上記選定方法は、結晶化度が１０％以上である第二のポリエステルフィルムを選定する工程を更に備えていてよい。その際、ヒートシール性及び耐突き刺し性をより向上し易い観点から、第一のポリエステルフィルムの結晶化度より第二のポリエステルフィルムの結晶化度の方が高くなるように、第二のポリエステルフィルムを選定してよい。
【００６８】
上記選定方法により選定された、結晶化度が２〜１５％である第一のポリエステルフィルムと、結晶化度が１０％以上である第二のポリエステルフィルムとを含むフィルムをシーラント層として用いることで、包材としての優れた充填適性及びより優れた強度を両立可能な積層体を得ることができる。
【００６９】
＜積層体の製造方法＞
積層体の製造方法は、結晶性ポリエステルフィルムを含む基材層、接着層及びシーラント層をこの順に備える上記積層体を製造する方法である。
【００７０】
積層体の製造方法は、結晶性ポリエステルフィルムを含む基材層及びシーラント層を接着層を介して積層する工程を備える。積層方法は特に限定されないが、例えばドライラミネート法を用いることができる。この際、シーラント層としては、上記選定方法により選定された第一のポリエステルフィルム及び場合により更に第二のポリエステルフィルムを用いる。このようにして得られた積層体は、上記のとおり包材としての優れた充填適性及び強度を両立可能である。
【００７１】
積層体が更に金属層を備える場合、上記同様ドライラミネート法により基材層に積層すればよく、これにより基材層、接着層、金属層、接着層及びシーラント層を備える積層体が得られる。
【００７２】
シーラント層がポリエステルフィルムを複数層含む場合、予めポリエステル同士を共押し出しして積層したシーラント層を準備すればよい。一般的に同系統の層（フィルム）の場合、ドライラミネートで貼り合わせるより、共押し出しにより貼り合わせた方が層間強度は強くなる傾向がある。層間強度はシール強度や耐圧強度に影響するため、共押し出しが好適である。
【００７３】
＜パッケージの製造方法＞
パッケージの製造方法は、上記の製造方法により製造された積層体のシーラント層同士を対向させた状態でヒートシールを行い、内容物が充填されたパッケージを得る工程を備える。同工程は、より具体的には、積層体を用いて包装袋を製造する工程と、包装袋内に内容物を充填する工程と、包装袋を密閉する工程と、を備えることができる。この場合、包装袋は、例えば積層体のシーラント層同士を対向させた状態で、積層体の三辺をヒートシールすることにより得ることができる。その後、ヒートシールされていない残りの一辺から内容物を充填し、最後に残りの一辺をヒートシールすることによりパッケージを得ることができる。充填方式は間欠充填方式であってもよく、連続充填方式であってもよい。
【００７４】
シーラント層を構成する第一のポリエステルフィルムの結晶化度が１５％以下であるため、シーラント層同士をそのガラス転移温度近辺で融着させることが可能である。したがって、ヒートシール温度はシーラント層のＴｇ＋１０〜１５０℃とすることができ、Ｔｇ＋４０〜１００℃であってよい。なお、Ｔｇから大きく離れた高温シールが必要となる場合、内容物を高速で充填して封止する用途においては十分な熱量を与えられずシール強度が不足する可能性や、シールに必要な温度とフィルムが熱劣化により脆くなる温度の間のマージンが狭くなる可能性がある。
【００７５】
内容物としては液体調味料、トイレタリー用品、液体洗剤等の液状物、栄養補助食品、粉末洗剤等の固形物、あるいはベビーフード、ペットフード等の液状物と固形物の固液混合物などが挙げられる。上記積層体は、良好なヒートシール性及び高いホットタック性を備えるため、内容物が液状物や固液混合物である場合においても連続充填が可能であり、高速充填適性に優れている。
【００７６】
上記製造方法において、密閉後の２３℃におけるパッケージ内の空気の体積割合は、１５体積％以下とすることができる。空気の体積割合が１５体積％超であると、積層体自体のバリア性が充分であっても、包装内の残存酸素により内容物が劣化する虞がある。この観点から、当該体積割合は１２体積％以下であってよく、１０体積％以下であってよい。内容物をパッケージに充填する方法としては間欠充填方式及び連続充填方式を挙げることができる。間欠充填方式に比して連続充填方式の方が厳しい充填環境であるといえるが、充填方式を連続充填とすることにより、体積割合を上記範囲内にし易くなる。
【実施例】
【００７７】
本発明を以下の実施例によりさらに詳細に説明するが、本発明はこれらの例に限定されるものではない。
【００７８】
＜実験１＞
［ポリエステルフィルムの作製］
ポリエステルフィルムＡ：
ジカルボン酸成分として、テレフタル酸８５ｍｏｌ％及びイソフタル酸１５ｍｏｌ％、ジオール成分としてエチレングリコール１００ｍｏｌ％を出発原料とするポリエステルフィルム形成用のレジンを準備した。このレジンを、キャスト法により厚さ３０μｍで押し出し、表面温度３０℃に設定した冷却ロール上で冷却することによって、未延伸のポリエステルシーラントフィルム（ヒートシールＰＥＴ：ＨＳＰＥＴ）であるポリエステルフィルムＡを得た。
【００７９】
ポリエステルフィルムＡ’：
上記レジンをキャスト法により厚さ１２μｍで押し出したこと以外は、ポリエステルフィルムＡと同様にしてポリエステルフィルムＡ’を得た。
【００８０】
ポリエステルフィルムＢ：
ポリエステルフィルムＡを、ロール  ｔｏ  ロール方式の乾燥炉に通すことでポリエステルフィルムＢを得た。その際、乾燥炉の温度設定を１７０℃とし、フィルムが１分間加熱されるように搬送速度を調整した。
【００８１】
ポリエステルフィルムＣ：
ジカルボン酸成分としてテレフタル酸１００ｍｏｌ％、ジオール成分としてエチレングリコール６０ｍｏｌ％及びネオペンチルグリコール４０ｍｏｌ％を出発原料とするポリエステルフィルム形成用のレジンを準備した。このレジンを用いて、ポリエステルフィルムＡと同様の方法で厚さ３０μｍのポリエステルフィルムＣを得た。
【００８２】
ポリエステルフィルムＤ：
ポリエステルフィルムＡを、ロール  ｔｏ  ロール方式の乾燥炉に通すことでポリエステルフィルムＤを得た。その際、乾燥炉の温度設定を１７０℃とし、フィルムが３分間加熱されるように搬送速度を調整した。
【００８３】
ポリエステルフィルムＥ：
ポリエステルフィルムＡを、ロール  ｔｏ  ロール方式の乾燥炉に通すことでポリエステルフィルムＥを得た。その際、乾燥炉の温度設定を１８０℃とし、フィルムが３分間加熱されるように搬送速度を調整した。
【００８４】
ポリエステルフィルムＦ：
ジカルボン酸成分としてテレフタル酸１００ｍｏｌ％、ジオール成分としてエチレングリコール５０ｍｏｌ％及びネオペンチルグリコール５０ｍｏｌ％を出発原料とするポリエステルフィルム形成用のレジンを準備した。このレジンを用いて、ポリエステルフィルムＡと同様の方法で厚さ３０μｍのポリエステルフィルムＦを得た。
【００８５】
ポリエステルフィルムＧ：
ジカルボン酸成分としてテレフタル酸１００ｍｏｌ％、ジオール成分としてエチレングリコール６０ｍｏｌ％、ジエチレングリコールを５ｍｏｌ％及び１，４−シクロヘキサンジメタノールを３５ｍｏｌ％を出発原料とするポリエステルフィルム形成用のレジンを準備した。このレジンを用いて、ポリエステルフィルムＡと同様の方法で厚さ３０μｍのポリエステルフィルムＧを得た。
【００８６】
（ポリエステルフィルムの結晶化度測定）
各ポリエステルフィルムに対して反射法によりＦＴ−ＩＲ分析を行い、下記式よりポリエステルフィルムの結晶化度を測定した。まず、市販のＡ−ＰＥＴフィルムと市販の結晶性延伸ＰＥＴフィルムに対して反射法によりＦＴ−ＩＲ分析を行い、吸光度Ｉ１３４０、Ｉ１３７０、Ｉ１４０９を下記式１に代入し、連立方程式によりｐ１、ｐ２を求めた。次に、作製したポリエステルフィルムに対して反射法によりＦＴ−ＩＲ分析を行い、吸光度Ｉ１３４０、Ｉ１４０９と、上記で求めたｐ１とを下記式２に代入し、結晶化度を算出した。そして、結晶化度に基づき、ポリエステルフィルムＡ（Ａ’）〜Ｃ及びＧを実施例相当のポリエステルフィルムとして選定した。
Ｉ１４０９＝ｐ１×Ｉ１３４０＋ｐ２×Ｉ１３７０  ・・・（式１）
結晶化度［％］＝ｐ１×（Ｉ１３４０／Ｉ１４０９）×１００  ・・・（式２）
（式中、Ｉ１４０９は波数１４０９ｃｍ−１における吸光度を、Ｉ１３７０は波数１３７０ｃｍ−１における吸光度を、Ｉ１３４０は波数１３４０ｃｍ−１における吸光度をそれぞれ示す。）
【００８７】
ポリエステルフィルムに対する反射法によるＦＴ−ＩＲ分析は、以下のように実施した。
シーラント層として用いるポリエステルフィルムのシール面をプリズムに接触させ、１回反射ＡＴＲ測定装置にて吸光度を測定した。プリズムとしてはＧｅを用いた。各ピークの吸光度は、吸収スペクトル高波数側から波数１４０９ｃｍ−１のピークが立ち上がり始める波数における吸光度と、低波数側から波数１３４０ｃｍ−１のピークが立ち上がり始める波数における吸光度とを結ぶ直線をベースライン（０点）として算出した。
【００８８】
（ガラス転移温度測定）
ポリエステルフィルムのガラス転移温度Ｔｇは、測定温度２０〜３００℃、昇温速度１０℃／分の条件にて示差走査熱量（ＤＳＣ）測定を行い決定した。
【００８９】
［積層体の作製］
（実施例１）
ベースフィルムとして、結晶性ポリエステルフィルムである、厚さ１２μｍの延伸ＰＥＴフィルムを準備し、その一方の表面に、バリア層としてシリカ蒸着膜を設けることでバリアフィルムとした。このバリアフィルムのシリカ蒸着面と、ポリエステルフィルムＡとを、ドライラミネート法により貼り合わせて積層体を得た。ドライラミネートに用いる接着剤には、一般的なウレタン樹脂系接着剤を用いた。ウレタン樹脂系接着剤の乾燥後の塗布量は３ｇ／ｍ２（厚さ３μｍ）になるように調整した。
【００９０】
（実施例２）
ポリエステルフィルムＡに代えてポリエステルフィルムＢを用いたこと以外は、実施例１と同様にして積層体を得た。
【００９１】
（実施例３）
ポリエステルフィルムＡに代えてポリエステルフィルムＡ’を用いたこと以外は、実施例１と同様にして積層体を得た。
【００９２】
（実施例４）
バリアフィルム上に、さらに結晶性ポリエステルフィルムである厚さ１２μｍの延伸ＰＥＴフィルムを積層したこと、ウレタン樹脂系接着剤の乾燥後の塗布量を４ｇ／ｍ２（厚さ４μｍ）になるように調整したこと以外は、実施例３と同様にして積層体を得た。延伸ＰＥＴフィルムの積層においても上記ウレタン樹脂系接着剤を用いた。
【００９３】
（実施例５）
上記バリアフィルムに代えて、ＰＶＤＣ（ポリ塩化ビニリデン）コーティングがされたＰＥＴフィルム（ベースフィルムは結晶性ポリエステルフィルム）を用いたこと以外は、実施例１と同様にして積層体を得た。
【００９４】
（実施例６）
実施例１と同様にして積層体を得た。
【００９５】
（実施例７）
実施例２と同様にして積層体を得た。
【００９６】
（実施例８）
ポリエステルフィルムＡに代えてポリエステルフィルムＣを用いたこと以外は、実施例１と同様にして積層体を得た。
【００９７】
（実施例９）
ポリエステルフィルムＡに代えてポリエステルフィルムＧを用いたこと以外は、実施例１と同様にして積層体を得た。
【００９８】
（比較例１）
ポリエステルフィルムＡに代えてポリエステルフィルムＤを用いたこと以外は、実施例１と同様にして積層体を得た。
【００９９】
（比較例２）
比較例１と同様にして積層体を得た。
【０１００】
（比較例３）
ポリエステルフィルムＡに代えてポリエステルフィルムＥを用いたこと以外は、実施例１と同様にして積層体を得た。
【０１０１】
（比較例４）
比較例３と同様にして積層体を得た。
【０１０２】
（比較例５）
ポリエステルフィルムＡに代えてポリエステルフィルムＦを用いたこと以外は、実施例１と同様にして積層体を得た。
【０１０３】
［各種評価］
得られた積層体について、各種評価を行った。結果を表１及び表２に示す。
【０１０４】
（シール強度測定）
積層体のシーラント層同士を、温度Ｔｇ＋６０℃、エアー圧力０．２ＭＰａ、及び時間１秒間の条件（但し、Ｔｇは上記ＤＳＣ測定によるガラス転移温度）にてヒートシールした。そして、ＪＩＳ  Ｋ７１２７に準拠して、シーラント層同士のシール強度を測定した。
【０１０５】
（ホットタックテスト）
３０ｍｍ幅に切り出した積層体同士を、シーラント層が内側で接するようにして２枚重ね、下記条件にてヒートシールを行った。シールバー解放後に積層体の端につけた錘の荷重（各１００ｇ）でＴ型剥離を行い、シール部分のうち剥離した距離を計測した。
上側シールバー温度：１２０℃又は１８０℃（両温度でのテストを実施）
下側シールバー温度：１００℃
エアー圧力：０．２ＭＰａ
シール時間：０．５秒間
シールバー：幅１０ｍｍ、長さ３００ｍｍ
【０１０６】
（突刺し強度試験）
積層体の突刺し強度をＪＩＳ  Ｚ１７０７に準拠して測定した。突刺しの開始面はベースフィルム側とした。
【０１０７】
（酸素透過度及び水蒸気透過度測定）
ＪＩＳ  Ｋ７１２６Ｂに準拠して、積層体の酸素透過度及び水蒸気透過度を測定した。
【０１０８】
（充填適性評価）
間欠充填方式又は連続充填方式における積層体の充填適性試験を、下記条件にて行った。
使用機器：大成ラミック  ダンガンｔｙｐｅＩＩＩ
フィルム幅：８０ｍｍ
送り方向シールピッチ：９０ｍｍ
内容物：醤油５ｇ
充填方式：間欠（充填・シールの交互動作）５０ｓｈｏｔ／分、気体容積割合１２％
：連続（液中シール）２００ｓｈｏｔ／分、気体容積割合８％
シール条件：温度Ｔｇ＋９０℃、圧力０．２ＭＰａ
【０１０９】
試験結果を、下記基準に従って評価した。
判定基準（耐圧）：
Ａ評価  静荷重試験  １００ｋｇ×１分間で破袋なし。
Ｂ評価  静荷重試験  １００ｋｇ×１分間で破袋するが、８０ｋｇ×１分間では破袋なし。
Ｃ評価  静荷重試験  ８０ｋｇ×１分間で破袋あり。
判定基準（風味劣化）：
上記のとおり準備した醤油を充填した包装袋を、４０℃９０％ＲＨの環境下で１週間保存した。１０名の被験者に味及び香りが保存の前後で変化（劣化）しているか判断させた。
Ａ評価  劣化を感じた被験者が２名以下であった。
Ｂ評価  劣化を感じた被験者が３名以上であった。
【０１１０】
（ポリエステル成分の質量比率）
積層体を構成する材料の全質量を基準として、ポリエステル成分の質量割合を算出した。
【０１１１】
【表１】
2020196253.tif 000003
【０１１２】
【表２】
2020196253.tif 000004
【０１１３】
＜実験２＞
［シーラントフィルムの作製］
表３に記載のモノマーを出発原料とするポリエステルフィルム形成用のレジンを準備した。表中、ＴＰＡはテレフタル酸、ＥＧはエチレングリコール、ＮＰＧはネオペンチルグリコール、ＢＤＯは１，４−ブタンジオール、ＤＥＧはジエチレングリコール、ＣＨＤＭは１，４−シクロヘキサンジメタノールであり、数値の単位はｍоｌ％である。
【０１１４】
【表３】
2020196253.tif 000005
【０１１５】
シーラントフィルムＡ：
レジン３とレジン７をキャスト法により共押し出した後、フィルム搬送方向（以下、「ＭＤ」という）に延伸倍率３倍で延伸することにより、２層構成のシーラントフィルムＡを得た。ヒートシール層はレジン３を押し出した層とした。延伸後の各層の厚さは１５μｍであった。
【０１１６】
シーラントフィルムＢ：
レジン７をレジン６に変更したこと以外は、シーラントフィルムＡと同様にしてシーラントフィルムＢを得た。ヒートシール層はレジン３を押し出した層とした。
【０１１７】
シーラントフィルムＣ：
レジン７をレジン１に変更したこと以外は、シーラントフィルムＡと同様にしてシーラントフィルムＣを得た。ヒートシール層はレジン１を押し出した層とした。
【０１１８】
シーラントフィルムＤ：
レジン３をレジン４に変更したこと以外は、シーラントフィルムＡと同様にしてシーラントフィルムＤを得た。ヒートシール層はレジン４を押し出した層とした。
【０１１９】
シーラントフィルムＥ：
レジン３からなる層の厚さを５μｍ、レジン７からなる層の厚さを１０μｍに変更したこと以外は、シーラントフィルムＡと同様にしてシーラントフィルムＥを得た。
【０１２０】
シーラントフィルムＦ：
レジン３からなる層の厚さを３μｍ、レジン７からなる層の厚さを２７μｍに変更したこと以外は、シーラントフィルムＡと同様にしてシーラントフィルムＦを得た。
【０１２１】
シーラントフィルムＧ：
レジン３からなる層の厚さを２１μｍ、レジン７からなる層の厚さを９μｍに変更したこと以外は、シーラントフィルムＡと同様にしてシーラントフィルムＧを得た。
【０１２２】
シーラントフィルムＨ：
レジン３とレジン７を、それぞれレジン１とレジン２に変更したこと以外は、シーラントフィルムＡと同様にしてシーラントフィルムＨを得た。ヒートシール層はレジン１を押し出した層とした。
【０１２３】
シーラントフィルムＩ：
レジン３をレジン５に変更したこと以外は、シーラントフィルムＡと同様にしてシーラントフィルムＩを得た。ヒートシール層はレジン５を押し出した層とした。
【０１２４】
シーラントフィルムＪ：
レジン５をキャスト法により押し出した後、ＭＤに延伸倍率３倍で延伸することにより、単層構成のシーラントフィルムＪを得た。延伸後の厚さは３０μｍであった。
【０１２５】
（ポリエステルフィルムの結晶化度測定）
上記実験１と同様にして、シーラントフィルムを構成するポリエステルフィルムの結晶化度を測定した。シーラント基材層として用いるポリエステルフィルムについては、接着層と接する面をプリズムに接触させて吸光度を測定した。そして、結晶化度に基づき、シーラントフィルムＡ〜Ｈを実施例相当のシーラントフィルムとして選定した。
【０１２６】
[積層体の作製]
（実施例１０）
ベースフィルムとして、結晶性ポリエステルフィルムである、厚さ１２μｍの延伸ＰＥＴフィルムを準備し、その一方の表面に、バリア層としてシリカ蒸着膜を設けることでバリアフィルムとした。このバリアフィルムのシリカ蒸着面と、シーラントフィルムＡとを、ドライラミネート法により貼り合わせて積層体を得た。ドライラミネートに用いる接着剤には、一般的なウレタン樹脂系接着剤を用いた。ウレタン樹脂系接着剤の乾燥後の塗布量は３ｇ／ｍ２（厚さ３μｍ）になるように調整した。
【０１２７】
（実施例１１）
シーラントフィルムＡに代えてシーラントフィルムＢを用いたこと以外は、実施例１０と同様にして積層体を得た。
【０１２８】
（実施例１２）
シーラントフィルムＡに代えてシーラントフィルムＣを用いたこと以外は、実施例１０と同様にして積層体を得た。
【０１２９】
（実施例１３）
シーラントフィルムＡに代えてシーラントフィルムＤを用いたこと以外は、実施例１０と同様にして積層体を得た。
【０１３０】
（実施例１４）
シーラントフィルムＡに代えてシーラントフィルムＥを用いたこと以外は、実施例１０と同様にして積層体を得た。
【０１３１】
（実施例１５）
シーラントフィルムＡに代えてシーラントフィルムＦを用いたこと以外は、実施例１０と同様にして積層体を得た。
【０１３２】
（実施例１６）
シーラントフィルムＡに代えてシーラントフィルムＧを用いたこと以外は、実施例１０と同様にして積層体を得た。
【０１３３】
（実施例１７）
ベースフィルムとして、結晶性ポリエステルフィルムである、厚さ１２μｍの延伸ＰＥＴフィルム、厚さ９μｍのアルミニウム箔、及びシーラントフィルムＡを準備し、これらをドライラミネート法により貼り合わせて積層体を得た。ドライラミネートに用いる接着剤には、一般的なウレタン樹脂系接着剤を用いた。ウレタン樹脂系接着剤の乾燥後の塗布量は３ｇ／ｍ２（厚さ３μｍ）になるように調整した。
【０１３４】
（実施例１８）
シーラントフィルムＡに代えてシーラントフィルムＨを用いたこと以外は、実施例１０と同様にして積層体を得た。
【０１３５】
（比較例６）
シーラントフィルムＡに代えてシーラントフィルムＩを用いたこと以外は、実施例１０と同様にして積層体を得た。
【０１３６】
（比較例７）
シーラントフィルムＡに代えてシーラントフィルムＪを用いたこと以外は、実施例１０と同様にして積層体を得た。
【０１３７】
[各種評価]
得られた積層体について、各種評価を行った。結果を表４及び表５に示す。
【０１３８】
（酸素透過度及び水蒸気透過度測定）
ＪＩＳ  Ｋ７１２６Ｂに準拠して、積層体の酸素透過度及び水蒸気透過度を測定した。
【０１３９】
（突刺し強度測定）
積層体の突刺し強度をＪＩＳ  Ｚ１７０７に準拠して測定した。突刺しの開始面はベースフィルム側とした。
【０１４０】
（屈曲ピンホール試験）
ゲルボフレックステスターを用いて、積層体を２５℃下で５００回及び１０００回屈曲した後のピンホール数をチェックした。
判定基準：
Ａ評価  １０００回屈曲させピンホールなし。
Ｂ評価  ５００回屈曲させピンホールなし。
Ｃ評価  ５００回屈曲させピンホールあり。
【０１４１】
（シール強度測定と耐圧試験）
下記条件でパッケージを作製し、シール強度測定と耐圧試験を実施した。シール強度の測定はＪＩＳ  Ｋ７１２７に準拠して行った。
使用機器：大成ラミック  ダンガンｔｙｐｅＩＩＩ
充填方式：連続充填
フィルム幅：８０ｍｍ
送り方向シールピッチ：１４０ｍｍ
内容物：水３０ｍｌ
充填速度：２００ｓｈｏｔ／分
シール条件：１６０℃、圧力０．２ＭＰａ
耐圧試験判定基準：
Ａ評価  動荷重試験３００ｋｇｆ以上。
Ｂ評価  動荷重試験３００ｋｇｆ未満、静荷重試験１００ｋｇ×１分間で破袋なし。
Ｃ評価  静荷重試験１００ｋｇ×１分間で破袋あり。
静荷重試験はＪＩＳ  Ｚ０２３８に準拠して測定した。また、動荷重試験では、試験速度１０ｍｍ／分でパッケージを圧縮し、パッケージが破袋したときの最大荷重を記録した。
【０１４２】
（ポリエステル成分の質量比率）
積層体を構成する材料の全質量を基準として、ポリエステル成分の質量割合を算出した。
【０１４３】
【表４】
2020196253.tif 000006
【０１４４】
【表５】
2020196253.tif 000007
【産業上の利用可能性】
【０１４５】
本発明に係る積層体は、包材としての優れた充填適性及び強度を両立可能であると共に、その構成フィルムを実質的に全てポリエステルフィルムとすることができる。そのような積層体は、単一素材からなる（モノマテリアルの）包装材料と言うことができ、優れたリサイクル性が期待される。
【符号の説明】
【０１４６】
１…基材層、２…接着層、３…シーラント層、３ａ…シーラント基材層、３ｂ…ヒートシール層、１０，２０…積層体。
【図１】
2020196253.tif 000008
【図２】
2020196253.tif 000009